Гидроизоляционная эластичная штукатурка для внутренних и наружных работ
WATERPROOF ELASTIC PLASTER FOR INTERIOR AND EXTERNAL WORKS

Изобретение относится к отделочным строительным материалам для внутренних и наружных работ и предназначено для защитной и декоративной рельефной отделки наружных и внутренних поверхностей из кирпича, бетона, гипса и изделий из него, оштукатуренных, а также загрунтованных металлических, ориентировано-стружечных плит, деревянных и других поверхностей, подверженных растрескиванию или состоящих из отдельных деталей.
Известно изобретение «Мраморная композиция для отделочных работ» по патенту РФ №2219140. Композиция предназначена для внутренней и внешней отделки зданий промышленного и гражданского назначения. Композиция содержит следующие компоненты, мас.%:
мраморная мука
35-37
доломитовая мука
3,5-4,5
мраморная крошка
20-22
песок кварцевый
15-25
В качестве полимерной составляющей используются две дисперсии, мас.%:
поливиниловая дисперсия MDP-50
10-12
дисперсия акриловая А-6000
3,5-4,5
Целевые добавки включают антисептик, пластификатор и др. Достигается получение строительной композиции, обладающей повышенной пластичностью, улучшенной адгезией и не поражаемой грибком. Вместе с тем, применение минерального наполнителя мраморной крошки и песка не обеспечивают достаточную стойкость к атмосферным воздействиям (высокая влажность, ультрафиолет), необходимую для материалов внешней отделки.
Известна полимерная грунтовка по патенту РФ №2196793 с улучшенными защитными свойствами, предназначенная для предварительной защитной обработки строительных конструкций перед их окончательной отделкой. Композиция содержит поливиниловую дисперсию MDP-50, минеральный наполнитель (мраморную муку, доломитовую муку, кварцевый песок), диоксид титана, метилцеллюлозу, консервант, 25%-ный водный раствор аммиака и пеногаситель. Данный материал включает ингредиенты, сходные с составом заявляемой штукатурки, однако, не показано, что эта грунтовка обеспечивает надежные гидроизоляционные свойства и высокую эластичность как стойкость к трещинообразованию.
Техническая задача изобретения заключается в том, чтобы штукатурка обеспечила эффективную гидроизоляцию поверхности и свойство эластичности путем обеспечения устойчивости к образованию трещин, в том числе в местах соединения деталей и конструктивных элементах.
Заявляется гидроизоляционная эластичная штукатурка для внутренних и наружных работ, включающая минеральный наполнитель, диоксид титана, консервант, пеногаситель, отличающаяся тем, что она содержит следующие компоненты, мас.%:
акриловая дисперсия
20-35
мраморная крошка фракции 0,5-2,5 мм с обеспечением
необходимого зернистого декоративного покрытия
10-40
паста на водной основе с вязкостью 1,5-6 МПа из
активированных тонкодисперсных микромраморных частиц
10-25
паста из активированного тонкодисперсного диоксида
титана на водной основе с вязкостью 1,5-6 МПа
2-15
и целевые добавки, в том числе, мас.%:
натросол
0,3-1,7
биоцид
0,01-0,05
пеногаситель
0,4-1,6
отдушка
0,13-1,8
растворитель для разбавления акриловой дисперсии
0,1-1,2,
при этом паста из активированных тонкодисперсных микромраморных частиц предварительно получена путем обработки в ультразвуковом кавитационном реакторе проточного типа водной суспензии мелкофракционной мраморной крошки с содержанием воды от 30 до 80%,
также паста активированного тонкодисперсного диоксида титана предварительно получена путем обработки в ультразвуковом кавитационном реакторе проточного типа водной суспензии диоксида титана с содержанием воды от 30 до 80%.
Приготовление заявляемой гидроизоляционной эластичной штукатурки показано на примерах.
В составе штукатурки в качестве основных компонентов рецептуры использованы паста на водной основе с вязкостью 1,5-6 МПа из активированных тонкодисперсных микромраморных частиц и паста из активированного тонкодисперсного диоксида титана на водной основе с вязкостью 1,5-6 МПа. Для их приготовления в емкости предварительной подготовки смешивают с водой в процентном массовом соотношении от 30 до 80% мелкофракционную мраморную крошку крупностью до 2 мм в течение 10 минут. После получения однородной гомогенной суспензии ее обрабатывают в течение 5 минут в ультразвуковом кавитационном реакторе проточного типа. Аналогично осуществляется процесс приготовления пасты диоксида титана. Полученные пасты вносятся в заготовку гидроизоляционной эластичной штукатурки. Проточный ультразвуковой кавитационный реактор известен, например, из патентов РФ №2446873 и 24468734.
Пример 1.
2
Гидроизоляционная эластичная штукатурка, включающая в свой состав материалы в следующем массовом соотношении: акриловая дисперсия 30%, мраморная крошка фракции 0,5-2,5 мм 40%, паста из активированных тонкодисперсных микромраморных частиц 18%, паста из активированного тонкодисперсного диоксида титана 8%, натросол 1,2%, тарный биоцид 0,01%, пеногаситель 1,6%, отдушка 0,19%, растворитель 1,0%. Компоненты перемешивают в смесителе до получения однородного продукта. Полученная штукатурка готова к применению. Она обладает следующими качественными показателями: адгезия 1,28 МПа, морозостойкость в таре 5 циклов, гидроизоляционные показатели: стойкость пленки к воздействию воды 20 часов, паропроницаемость 15 г⋅м/ч, показатели эластичности: устойчивость к появлению трещин при перепадах температуры.
Пример 2.
2
Гидроизоляционная эластичная штукатурка, включающая в свой состав материалы в следующем массовом соотношении: акриловая дисперсия 26,15%, мраморная крошка фракции 0,5-2,5 мм 30%, паста активированных тонкодисперсных микромраморных частиц 25%, активированная тонкодисперсная паста диоксида титана 15%, натросол 1,7%, тарный биоцид 0,02%, пеногаситель 1,2%, отдушка 0,13%, растворитель 0,8%. Компоненты перемешивают в смесителе до получения однородного продукта. Полученная штукатурка готова к применению. Она обладает следующими качественными показателями: адгезия 2,02 МПа, морозостойкость в таре 10 циклов, гидроизоляционные показатели: стойкость пленки к воздействию воды 24 часа, паропроницаемость 30 гм/ч, показатели эластичности: устойчивость к появлению трещин при перепадах температуры.
2
В результате проведения лабораторных испытаний заявляемой эластичной гидроизоляционной штукатурки были получены следующие результаты: адгезия по ГОСТ 31356-2007, п. 6, составляет 3,4 МПа; стойкость пленки к статистическому воздействию воды по ГОСТ 9.403-99, метод А, составляет 24 часа; морозостойкость в таре определяли по ГОСТ 28196-89, п. 4.8 метод 2, и составляет 8 циклов попеременного замораживания-оттаивания; определение паропроницаемости проводилось по ГОСТ 25898-83, метод 5, и составило 25 г⋅м/ч.
Разработанная гидроизоляционная эластичная штукатурка для внутренних и наружных работ обеспечивает высокую степень стойкости пленки к статистическому воздействию воды, обладает высокими показателями по паропоницаемости, эластичности. Штукатурка устойчива к образованию трещин, в том числе в местах соединения деталей и конструктивных элементов, обладает высокой степенью адгезии к основанию, простотой нанесения, увеличенным сроком годности за счет применения биоцида, экономической выгодностью, экологической безопасностью процесса изготовления по крайней мере ввиду того, что для получения микродисперсных мраморных частиц осуществляют измельчение продукта в виде водной суспензии без применения сухого помола с помощью мельниц и дробилок, что упрощает процесс изготовления гидроизоляционной эластичной штукатурки.